(57)【要約】【課題】  布帛の発色性、ソフト性に優れ、且つ高強度なポリエステル芯鞘複合繊維の提供。【解決手段】  テレフタル酸を酸成分としエチレングリコールをグリコール成分とするポリエチレンテレフタレートを芯部に配し、テレフタル酸を酸成分とし、トリメチレングリコールをグリコール成分とするポリトリメチレンテレフタレートを鞘部に配した、長手方向に同心円芯鞘断面形状を有する複合繊維であって、芯部に配するポリエチレンテレフタレートの極限粘度に対し、鞘部に配するポリトリメチレンテレフタレートの極限粘度が高く、且つその差が０．４〜１．０であることを特徴とするポリエステル芯鞘複合繊維。【選択図】  なし【特許請求の範囲】
【請求項１】
テレフタル酸を酸成分としエチレングリコールをグリコール成分とするポリエチレンテレフタレートを芯部に配し、テレフタル酸を酸成分とし、トリメチレングリコールをグリコール成分とするポリトリメチレンテレフタレートを鞘部に配した、長手方向に同心円芯鞘断面形状を有する複合繊維であって、芯部に配するポリエチレンテレフタレートの極限粘度に対し、鞘部に配するポリトリメチレンテレフタレートの極限粘度が高く、且つその差が０．４〜１．０であることを特徴とするポリエステル芯鞘複合繊維。
【請求項２】
初期引張抵抗度が２０〜４０ｃＮ／ｄｔｅｘであり、強伸度積が５．０〜６．０ｃＮ／ｄｔｅｘであることを特徴とする請求項１記載のポリエステル芯鞘複合繊維。
【発明の詳細な説明】
【技術分野】
【０００１】
本発明は、芯鞘断面構造を有したポリエステル複合繊維に関するものであり、発色性、布帛のソフト性に優れ、且つ高強度なポリエステル芯鞘複合繊維に関するものである。
【背景技術】
【０００２】
テレフタル酸またはテレフタル酸ジメチルに代表されるテレフタル酸の低級アルキルエステルと、トリメチレンテレフタレートを重縮合させて得られるポリトリメチレンテレフタレート（以下、３ＧＴと称する）は、低弾性率、ソフトな風合い、易染性といった特徴が注目され、近年、その需要が大きく拡大している。しかし、３ＧＴ単独の糸では強度の弱い布帛しか得られず、製織編の際、糸に張力が加わると簡単に切れてしまうといった欠点があった。また高強度な糸を得るためには延伸倍率を高くすれば良いことは一般に知られているが、高延伸倍率では伸度が低下するため、発色性が悪くなってしまう。このように３ＧＴ単独では、発色性、ソフト性良好且つ高強度なものは得られなかった。そこでポリトリメチレンテレフタレート単独糸の欠点を補うために、ポリエチレンテレフタレート（以下、ＰＥＴと称する）と、３ＧＴとの芯鞘型複合繊維の開発が進められており、公知技術として知られている。例えば芯部にＰＥＴを配し、鞘部に３ＧＴを配することによる、強度及び弾性率の補強について開示している（特許文献１参照）。しかしながら、これでは強度の補強と共に弾性率もＰＥＴライクとなってしまい、このため発色性、ソフト感がＰＥＴ同等のものとなり、３ＧＴ特有の発色性及びソフト性を両立しながら強度（タフネス）を後加工に良好な領域まで高めることが出来なかった。更に遮光性良好な繊維を得るために芯部に高濃度の金属酸化物を添加したＰＥＴを使用することを開示している（特許文献２参照）。しかしこれも同様に、３ＧＴの特性を半減させてしまい、発色性ではもの足りなくなってしまう。また、公知技術のようにＰＥＴと３ＧＴの極限粘度差が小さい場合、布帛のソフト性が失われやすいという欠点があった。
【特許文献１】特開平１１−９３０２１号公報（特許請求の範囲）
【特許文献２】特開平１１−８１０４８号公報（特許請求の範囲）
【発明の開示】
【発明が解決しようとする課題】
【０００３】
本発明は、布帛の発色性、ソフト性に優れ、且つ高強度なポリエステル芯鞘複合繊維を提供するものである。
【課題を解決するための手段】
【０００４】
本発明は上述した従来技術では解決できなかった課題を解決するために鋭意検討した結果、本発明に到達した。すなわち本発明は、
（１）テレフタル酸を酸成分とし、トリメチレングリコールをグリコール成分とするポリエステルＡを芯部に配し、テレフタル酸を酸成分とし、エチレングリコールをグリコール成分とするポリエステルＢを鞘部に配した、長手方向に同心円芯鞘断面形状を有する複合繊維であって、芯部に配するポリエチレンテレフタレートの極限粘度に対し、鞘部に配するポリトリメチレンテレフタレートの極限粘度が高く、且つその差が０．４〜１．０であることを特徴とするポリエステル芯鞘複合繊維である。また、
（２）初期引張抵抗度が２０〜４０ｃＮ／ｄｔｅｘであり、強伸度積が５．０〜６．０ｃＮ／ｄｔｅｘであることを特徴とする（１）記載のポリエステル芯鞘複合繊維である。
【発明の効果】
【０００５】
本発明により、従来成し得なかった、発色性、布帛のソフト性に優れ、且つ高強度なポリエステル芯鞘複合繊維を提供できる。
【発明を実施するための最良の形態】
【０００６】
本発明のポリエステル芯鞘複合繊維は同心円芯鞘断面形状を有しており、芯部に配するＰＥＴは９０モル％以上がエチレンテレフタレートの繰り返し単位からなるポリエチレンテレフタレートである。ポリエチレンテレフタレートとはテレフタル酸を主たる酸成分とし、エチレングリコールを主たるグリコール成分として得られるポリエステルである。ただし、１０モル％以下の割合で他のエステル結合を形成可能な共重合成分を含むものであっても良い。共重合可能な化合物として、たとえばイソフタル酸、シクロヘキサンジカルボン酸、アジピン酸、ダイマ酸、セバシン酸などのジカルボン酸類、一方、グリコール成分として、例えばエチレングリコール、ジエチレングリコール、ブタンジオール、ネオペンチルグリコール、シクロヘキサンジメタノール、ポリエチレングリコール、ポリプロピレングリコールなどを挙げることができるが、これらに限られるものではない。また、艶消剤として、二酸化チタン、滑剤としてのシリカやアルミナの微粒子、抗酸化剤として、ヒンダードフェノール誘導体、着色顔料などを必要に応じて添加することができる。
【０００７】
また鞘部に配する３ＧＴは９０モル％以上がトリメチレンテレフタレートの繰り返し単位からなるポリトリメチレンテレフタレートである。ポリトリメチレンテレフタレートとはテレフタル酸を主たる酸成分とし、トリメチレングリコールを主たるグリコール成分として得られるポリエステルである。ただし、１０モル％以下の割合で他のエステル結合を形成可能な共重合成分を含むものであっても良い。共重合可能な化合物として、たとえばイソフタル酸、シクロヘキサンジカルボン酸、アジピン酸、ダイマ酸、セバシン酸などのジカルボン酸類、一方、グリコール成分として、例えばエチレングリコール、ジエチレングリコール、ブタンジオール、ネオペンチルグリコール、シクロヘキサンジメタノール、ポリエチレングリコール、ポリプロピレングリコールなどを挙げることができるが、これらに限られるものではない。また、艶消剤として、二酸化チタン、滑剤としてのシリカやアルミナの微粒子、抗酸化剤として、ヒンダードフェノール誘導体、着色顔料などを必要に応じて添加することができる。
【０００８】
芯部に配するＰＥＴの極限粘度に対し、鞘部に配する３ＧＴの極限粘度を高くし、その極限粘度差は０．４〜１．０である必要がある。極限粘度差が規定の範囲以下では、ＰＥＴの粘度を高くした場合、一般に粘度に合わせ紡糸温度も高く設定する必要があり、高い紡糸温度では３ＧＴの熱劣化が進み、紡糸糸切れの発生はもちろん、低強度糸や更には３ＧＴ熱劣化による発色性、ソフト性の低下が起こるため好ましくない。また３ＧＴの粘度を低くした場合は、発色性、ソフト性といった３ＧＴの特性が発揮されないため好ましくない。極限粘度差の範囲として好ましくは０．５以上である。一方、極限粘度差が規定の範囲以上では、ＰＥＴの粘度を低くした場合、ＰＥＴの強度補強効果が失われ、低強度糸となるため好ましくなく、また３ＧＴの粘度を高くした場合には、製糸そのものが困難となるため好ましくない。極限粘度差の範囲として好ましくは０．８以下である。
【０００９】
初期引張抵抗度は２０〜４０ｃＮ／ｄｔｅｘであることが好ましい。初期引張抵抗度が２０ｃＮ／ｄｔｅｘ以上であると、ＰＥＴによる強度補強がより効果的になるため好ましい。より好ましくは２５ｃＮ／ｄｔｅｘ以上である。また初期引張抵抗度が４０ｃＮ／ｄｔｅｘ以下であると、３ＧＴ特有の発色性、ソフト性がより発揮されるため好ましい。より好ましくは３８ｃＮ／ｄｔｅｘ以下である。
【００１０】
強伸度積は５．０〜６．０ｃＮ／ｄｔｅｘであることが好ましい。強伸度積が５．０ｃＮ／ｄｔｅｘ以上であると、ＰＥＴによる強度補強がより効果的になるため好ましい。より好ましくは５．１ｃＮ／ｄｔｅｘ以上である。また強伸度積が６．０ｃＮ／ｄｔｅｘ以下であると、３ＧＴ特有の発色性、ソフト性がより発揮されるため好ましい。より好ましくは５．８ｃＮ／ｄｔｅｘ以下である
本発明のポリエステル芯鞘複合繊維において、３ＧＴ特有の発色性及びソフト性を損なわないためには、芯部と鞘部の重量比が２０：８０〜５５：４５、ＰＥＴの極限粘度が０．４０〜０．６８、３ＧＴの極限粘度が０．８０〜１．６８の範囲が適当である。また本発明のポリエステル芯鞘複合繊維の収縮特性においては、沸騰水収縮率で７〜２０％、１６０℃乾熱収縮率で１０〜２０％、熱収縮応力ピーク値で０．１〜０．４ｃＮ／ｄｔｅｘの範囲が適当である。
【００１１】
本発明のポリエステル芯鞘複合繊維は、いずれの公知の方法においても製造されるが、複合構造の安定性、生産性を考慮すると、溶融紡糸法が最も優れている。該複合繊維を溶融紡糸する上では、芯部となるＰＥＴは、２６０〜３００℃にて溶融されるのが好ましい。溶融するに際し、プレッシャーメルター法およびエクストルーダー法が挙げられるが、均一溶融と滞留防止の観点からエクストルーダーによる溶融が好ましい。
【００１２】
また、鞘部となる３ＧＴは、ＰＥＴと同様にエクストルーダーを用い、２４０〜２８０℃での溶融が好ましい。別々に溶融されたポリマーは別々の配管を通り、計量された後、口金パックへ流入する。この際、熱劣化を抑制する観点から、配管通過時間が５〜３０分であることが好ましい。パックへ流入したポリマーは口金により合流され、公知の技術により同心円芯鞘型の形態に複合され口金より吐出される。この際のポリマー温度は、２６３〜２８０℃が適当である。この範囲であれば、生産性の低下や熱劣化による発色性やソフト感の低下を防止できる。
【００１３】
口金から吐出されたポリマーは冷却、固化され、油剤が付与された後、引き取られる。引き取り速度は５００〜６０００ｍ／分のいずれの速度においても可能である。２工程法と呼ばれる未延伸糸を一旦巻き取って後、延伸を行う方法においては、引き取り速度は５００〜２０００ｍ／分で行うのが定法である。また、４０００ｍ／分までの領域で引き取り、部分配向糸を一旦巻き取って後、延伸を行っても良い。部分配向糸を得る際には巻き取る前に、熱処理を行い、熱による結晶化を促進させたのち巻き取る方法が均一な諸物性を得るうえで好ましい。一方、１工程法では、４０００〜６０００ｍ／分の速度で一気に延伸糸を得る方法が挙げられる。この際も、巻取り前に熱処理を行うことが効果的である。さらに、直接紡糸延伸法と呼ばれる方法も挙げられる。この方法は、５００〜４０００ｍ／分の未延伸糸または部分配向糸領域において引き取り、一旦巻き取ることなく、予熱、延伸、熱処理を行い延伸糸とした後巻き取る方法である。以上挙げた紡糸、延伸方法においては、延伸倍率は延伸糸伸度が目標とした値となるように適宜設定するのが良い。また、紡糸、延伸いずれかの工程において、巻取りまでで公知の交絡装置を用い、交絡を施すことも可能である。必要であれば複数回付与することで交絡数を上げることが可能となる。さらには、巻取直前に、追加で油剤を付与するのも良い。
【実施例】
【００１４】
以下、実施例を挙げて具体的に説明するが、本発明は実施例に限定されるものではない。なお、実施例の主な測定値は以下の方法で測定した。
（１）極限粘度
極限粘度［η］は、次の定義式に基づいて求められる値である。
【００１５】
【数１】
2006257560.tif 000002
【００１６】
定義式のηｒは、純度９８％以上のＯ−クロロフェノールで溶解した３ＧＴの希釈溶液の２５℃での粘度を、同一温度で測定した上記溶剤自体の粘度で割った値であり、相対粘度と定義されているものである。また、ｃは上記溶液１００ｍｌ中のグラム単位による溶質重量値である。
（２）溶融粘度
東洋精機（株）社製キャピログラフ１Ｂを用い、窒素雰囲気下において温度２８０℃、剪断速度６０８０（１／ｓｅｃ）での測定を３回行い、その平均値を溶融粘度とした。
（３）初期引張抵抗度、強度、伸度
ＪＩＳ  Ｌ１０１３（１９９９）に従い測定した。
（４）強伸度積
強伸度積（ｃＮ／ｄｔｅｘ）＝強度（ｃＮ／ｄｔｅｘ）×（１＋（伸度（％）／１００））
（５）沸騰水収縮率
沸騰水収縮率（％）＝（（Ｌ０−Ｌ１）／Ｌ０）×１００
Ｌ０：原糸をかせ取りし、測定荷重０．０２９ｃＮ／ｄｔｅｘでのかせ長
Ｌ１：原糸を無荷重の状態で１００℃の沸騰水にて１５分間処理し、風乾後、測定荷重０．０２９ｃＮ／ｄｔｅｘを掛けたときのかせ長
（６）発色性
本発明のポリエステル芯鞘複合繊維（サンプルＡ）とＰＥＴ単独糸（サンプルＢ）のサンプルを筒編みし、染料としてテトラシールネイビーブルーＳＧＬ０．２７５％ｏｗｆ、助剤としてテトロシンＰＥ−Ｃ５．０％ｏｗｆ、分散剤としてニッカサンソルト＃１２００１．０％ｏｗｆを用い、浴比１：１００にて５０℃１５分、さらに９０℃２０分にて染色を行った。染色後の、サンプルＡ、Ｂ間の染色差を総合的に官能検査し３段階評価した。尚、○以上を合格とした。ＰＥＴ単独糸は８４ｄｔｅｘ−４８ｆフィラメント（フィラメント（以下ｆと略す））のものを使用した。
【００１７】
○○：非常に優れている
○  ：優れている
×  ：ＰＥＴ同等（発色性向上は無し）
（７）ソフト性
本発明のポリエステル芯鞘複合繊維を布帛にし、１０人のパネラーに触らせ、ソフト性良好か否かを評価した。なお、評価基準は下記の通りとした。尚、○以上を合格とした。布帛は本発明のポリエステル芯鞘複合繊維（８４ｄｔｅｘ−４８ｆ）を緯糸とし、ＰＥＴ単独糸（３３ｄｔｅｘ−１２ｆ）を経糸として、緯織密度９５本／インチ、経織密度１３８本／インチのものを使用した。
○○  ：非常に良好
○    ：良好
×    ：ＰＥＴ同等
（８）布帛毛羽評価
（６）記載の布帛を検反し、１００疋中毛羽の存在する布帛数を下記評価基準にて３段階評価とした。尚、○以上を合格とした。
○○  ：０〜３疋
○    ：４〜６疋
×    ：７疋以上
実施例１
極限粘度０．５１のＰＥＴと極限粘度１．１３の３ＧＴをそれぞれエクストルーダーを用い、それぞれ２８５℃、２６０℃にて溶融後、ポンプによる計量を行い、ポリマー温度２７０℃にて同心円芯鞘断面形状を形成すべく公知の口金に流入させた。複合比はＰＥＴ：３ＧＴ＝３０：７０の割合とした。各ポリマーの配管通過時間は、ＰＥＴが１２分、３ＧＴは５分であった。口金から吐出された糸条は、冷却、油剤付与後、１６００ｍ／分の速度で５５℃に加熱された第１ホットローラーに引き取られ、一旦巻き取ることなく、４０５０ｍ／分の速度で１５５℃に加熱された第２ホットローラーに引き回し、延伸、熱セットを行った。さらに、４０００ｍ／分にて２個のゴデットローラーを引き回した後、３９７０ｍ／分にて巻き取り、８４ｄｔｅｘ―４８ｆのポリエステル芯鞘複合糸を得た。巻取機入口での張力は０．１５ｃＮ／ｄｔｅｘであった。物性および風合い評価の結果は表１の通りであり、発色性、ソフト性に優れたものであり、布帛の毛羽評価も良好であった。
【００１８】
実施例２
複合比はＰＥＴ：３ＧＴ＝５０：５０の割合とした以外は、実施例１と同様の条件にて製糸し、８４ｄｔｅｘ―４８ｆのポリエステル芯鞘複合糸を得た。物性および風合い評価の結果は表１の通りであり、実施例１にはやや劣るものの発色性、ソフト性に優れたものであり、布帛の毛羽評価も良好であった。
【００１９】
実施例３
極限粘度０．６２のＰＥＴを用い、極限粘度差を０．５１とし、ポリマー温度を２７５℃とした以外は、実施例１と同様の条件にて製糸し、８４ｄｔｅｘ―４８ｆのポリエステル芯鞘複合糸を得た。物性および風合い評価の結果は表１の通りであり、実施例１にはやや劣るものの、発色性、ソフト性に優れたものであり、布帛の毛羽評価も良好であった。
【００２０】
比較例１
極限粘度０．６２のＰＥＴ、極限粘度０．７５の３ＧＴを用い、ポリマー温度を２７５℃とした以外は、実施例２と同様の条件にて製糸し、８４ｄｔｅｘ―４８ｆのポリエステル芯鞘複合糸を得た。物性および風合い評価の結果は表１の通りであり、布帛の毛羽評価は良好であったものの、ソフト感、染色均一性、発色性何れも満足できるものではなかった。
【００２１】
比較例２
極限粘度１．１３の３ＧＴを単独で紡出した以外は実施例１と同様の条件にて製糸し８４ｄｔｅｘ―４８ｆの３ＧＴ単独糸を得た。物性および風合い評価の結果は表１の通りであり、初期引張抵抗度が低く、ソフト性に優れていた他、発色性にも優れていたが、強度が低く満足できるものではなく、布帛の毛羽評価においても芯鞘型に対し劣位であった。
【００２２】
【表１】
2006257560.tif 000003
【産業上の利用可能性】
【００２３】
本発明にて得られたポリエステル芯鞘複合繊維は高強度であるため、衣料用の他、産業用にも好適であり、特有のソフト感や発色性、均一な染色性が生み出す均一な表面感が得られる。
【００２４】
適用できる用途はこれに限ったことではなく、綿などの天然繊維との交織、交編が可能であり、各種織編物のほか、資材用途にも適用可能である。また本発明は、細繊度多フィラメントに限らず太繊度寡フィラメントやモノフィラメントにも応用することができるが、その応用範囲が、これらに限られるものではない。